(57)【要約】    【課題】  ルテニウム或いは酸化ルテニウムを上部電極、二酸化ハフニウム或いは酸化ジルコニウムを絶縁膜に用いたＤＲＡＭキャパシタにおいて、ルテニウム等の二酸化ハフニウム等中への拡散を抑制すること。    【解決手段】  ルテニウム或いは酸化ルテニウムの上部電極および二酸化ハフニウム或いは酸化ジルコニウムの絶縁膜の界面に、キャップ層絶縁膜として前記絶縁膜よりも誘電率の大きな五酸化タンタル或いは酸化ニオブを挿入し、ルテニウム等の二酸化ハフニウム等中への拡散を抑制する。【選択図】  図３１
2008166360.tif 000002
【特許請求の範囲】
【請求項１】
半導体基板上に形成された複数のワード線と、複数のビット線と、前記複数のワード線と前記複数のビット線の所定の交点に設けられたメモリ選択用トランジスタと該メモリセル選択用トランジスタに電気的に直列に接続され、前記半導体基板上に形成された情報蓄積用キャパシタとから構成されるメモリセルとを備えた半導体集積回路装置であって、
前記情報蓄積用キャパシタは、第２の電極、及び前記第２の電極上に成膜されたキャパシタ用絶縁膜、及び前記キャパシタ用絶縁膜上に成膜されたキャップ層絶縁膜、及び前記キャップ層絶縁膜上に成膜された第１の電極を有し、
前記第１の電極は、ルテニウム及び酸化ルテニウムから選ばれた少なくとも一者であり、
前記キャパシタ用絶縁膜は、酸化ハフニウム、イットリウムを添加した酸化ハフニウム、及び酸化ジルコニウムの群から選ばれた少なくとも一者であり、
前記キャップ層絶縁膜は、前記キャップ層絶縁膜は前記絶縁膜よりも誘電率の高い、酸化タンタル及び酸化ニオブから選ばれた少なくとも一者であり、
前記第２の電極は、窒化チタン、チタン、窒化タンタル、タンタル、窒化タングステン、タングステン、リンをドーピングしたポリシリコン、金、銀、銅、及びプラチナの群から選ばれた少なくとも一者であり、且つ
前記キャップ層絶縁膜が、連続膜を構成し且つ３ｎｍ以下の厚さであることを特徴とする半導体集積回路装置。
【請求項２】
前記キャップ層絶縁膜の膜厚が、２ｎｍ以上３ｎｍ以下の厚さであることを特徴とする請求項１に記載の半導体集積回路装置。
【請求項３】
前記キャップ層絶縁膜は、前記絶縁膜と前記上部電極の間に挿入することにより、アルミナをキャップ層絶縁膜として用いた場合に比べて、前記絶縁膜の伝導体オフセットの低下量が小さいことを特徴とする、請求項１に記載の半導体集積回路装置。
【請求項４】
前記情報蓄積用キャパシタは、絶縁膜の孔内の内面を、前記第２の電極、及び前記第２の電極上に成膜されたキャパシタ用絶縁膜、及び前記キャパシタ用絶縁膜上に成膜されたキャップ層絶縁膜、及び前記キャップ層絶縁膜上に成膜された第１の電極が形成されてなることを特徴とする請求項１に記載の半導体集積回路装置。
【請求項５】
半導体基板上に形成された複数のワード線と、複数のビット線と、前記複数のワード線と前記複数のビット線の所定の交点に設けられたメモリ選択用トランジスタと該メモリセル選択用トランジスタに電気的に直列に接続され、前記半導体基板上に形成された情報蓄積用キャパシタとから構成されるメモリセルとを備えた半導体集積回路装置であって、
前記情報蓄積用キャパシタは、第２の電極、及び前記第２の電極上に成膜されたキャップ層絶縁膜、及び前記キャップ層絶縁膜上に成膜されたキャパシタ用絶縁膜、及び前記キャップ層絶縁膜上に成膜された第１の電極を有し、
前記第１の電極は、ルテニウム及び酸化ルテニウムから選ばれた少なくとも一者であり、
前記キャパシタ用絶縁膜は、酸化ハフニウム、イットリウムを添加した酸化ハフニウム、及び酸化ジルコニウムの群から選ばれた少なくとも一者であり、
前記キャップ層絶縁膜は、前記キャップ層絶縁膜は前記キャパシタ用絶縁膜よりも誘電率の高い、酸化タンタル及び酸化ニオブから選ばれた少なくとも一者であり、
前記第２の電極は、窒化チタン、チタン、窒化タンタル、タンタル、窒化タングステン、タングステン、リンをドーピングしたポリシリコン、金、銀、銅、及びプラチナの群から選ばれた少なくとも一者であり、且つ
前記キャップ層絶縁膜が、連続膜を構成し且つ３ｎｍ以下の厚さであることを特徴とする半導体集積回路装置。
【請求項６】
前記キャップ層絶縁膜の膜厚が、２ｎｍ以上３ｎｍ以下の厚さであることを特徴とする請求項５に記載の半導体集積回路装置。
【請求項７】
前記キャップ層絶縁膜は、前記絶縁膜と前記上部電極の間に挿入することにより、アルミナをキャップ層絶縁膜として用いた場合に比べて、前記絶縁膜の伝導体オフセットの低下量が小さいことを特徴とする、請求項５に記載の半導体集積回路装置。
【請求項８】
前記情報蓄積用キャパシタは、絶縁膜の孔内の内面を、前記第２の電極、及び前記第２の電極上に成膜されたキャップ層絶縁膜、及び前記キャップ層絶縁膜上に成膜されたキャパシタ用絶縁膜、及び前記キャパシタ用絶縁膜上に成膜された第１の電極が形成されてなることを特徴とする請求項５に記載の半導体集積回路装置。
【発明の詳細な説明】
【技術分野】
【０００１】
本発明は、容量に電荷を蓄積して情報を記録するメモリであるＤＲＡＭ(Dynamic Random Access Memory)の容量の構成に関するものである。
【背景技術】
【０００２】
半導体デバイスは、高性能化を目的に微細化が進められている。ＤＲＡＭのメモリセルは、微細化に伴いその占有面積が縮小する一方で、メモリセル内に作られるキャパシタは、読み出し不良防止のために、世代に関わらず一定の容量が要求される。そのため、次世代キャパシタの開発には、容量の高密度化が求められる。容量を高密度化するためには、電極面積の増大、絶縁膜の薄膜化が行なわれてきた。従来、電極構造は平板型であったが、一定面積のメモリセル内で電極面積を増大させるために、立体化の技術が用いられてきた。現在主流なのはスタック型、又はトレンチ型のキャパシタである。共にキャパシタ構造は円筒形であり、円筒の径に対する高さの比を示すアスペクト比は、２０以上と非常に大きく、その加工は次第に困難となっている。又、下部電極にポリシリコンが用いられているMIS型のキャパシタが用いられる世代では、ポリシリコンの表面粗面化技術が用いられ、電極の実効的な面積を増大させていた。しかし、ポリシリコンの表面粗面化技術で増やせる面積の割合にも限界が存在する。そのため、同時に絶縁膜の薄膜化が進められている。
【０００３】
絶縁膜を薄膜化すると、絶縁膜を突き抜けて流れるリーク電流の増大が問題となる。ＤＲＡＭでは情報を保持するために、キャパシタの電荷を蓄えなおすリフレッシュという動作が存在するが、リーク電流が大きいとリフレッシュ動作の頻度を増加しなくてはならず、その結果、消費電力が増大する。この消費電力の増大を抑制するために、リーク電流密度は世代に依らずおよそ１×１０-７A/cm２以下に抑制する必要がある。従来、絶縁膜の材料には二酸化シリコンが用いられていたが、比誘電率を３.９と仮定して容量から換算した膜厚である酸化膜換算膜厚が６ ｎｍ以下となると、直接トンネルリーク電流が顕著となる。直接トンネルリーク電流は、絶縁膜の物理膜厚でリーク電流量がほぼ決まっており、膜厚が１ｎｍ薄くなると、リーク電流が桁で増大する。そのため、直接トンネルリーク電流が顕著である状態では、膜厚ばらつきに起因したリーク電流ばらつきによりメモリアレイのキャパシタ全てを、必要なリーク電流スペック内に収めることが難しい。つまり、直接トンネルリーク電流の抑制は必須である。
【０００４】
酸化膜換算膜厚の減少によるキャパシタ容量の増大および、物理膜厚増大による直接トンネルリーク電流の抑制を両立させる方法として考えられたのが、高誘電率絶縁膜の適用である。高誘電率絶縁膜材料の二酸化ハフニウムは、比誘電率が２０程度であるため、酸化膜換算膜厚が２.０ｎｍであっても物理膜厚を１０ｎｍ以上にでき、直接トンネルリーク電流抑制には効果的である。又、二酸化ハフニウム高誘電率絶縁膜が用いられる世代では、空乏化容量が無く、薄膜化に有利なMIM型キャパシタの適用が有力である。その際、用いられる下部電極の材料は、ＤＲＡＭプロセス親和性の高い窒化チタンが最有力である。二酸化ハフニウムは下部電極窒化チタンと良好な界面を形成することが知られており、有望な絶縁膜材料である。
【０００５】
ところで、こうした絶縁材料である二酸化ハフニウムと電極としての窒化チタンを用いたＤＲＡＭ用キャパシタの報告が、ＩＥＥＥ、２００４の“A Robust Alternative for the DRAM Capacitor of 50nm Generation”になされている。ここでは、Ｔｏｘｅｑの確保することを前提として、キャパシタとして、Ｒｕ／Ｔａ２Ｏ５／ＨｆＯ２／ＴｉＮの検討がなされている（非特許文献１）。
【０００６】
【非特許文献１】２００４  ＩＥＥＥ、三星電子、Nongseo-Lee等著、“A Robust Alternative for the DRAM Capacitor of 50nm Generation”、２００４
【発明の開示】
【発明が解決しようとする課題】
【０００７】
しかし、前述の二酸化ハフニウムのように高い誘電率を有する絶縁膜を用いた場合、絶縁性能の低下によるリーク電流の増大が問題となる。材料物性の傾向として、高誘電率になるほど禁性帯幅は狭くなるため、バリアの高さに影響を受けるFowler-Nordheimリーク電流などの増大が懸念される。そこで、電極および絶縁膜のバリア高さを相対的に高める方法として考えられるのが、仕事関数の大きな電極の適用である。例えば、ルテニウムは仕事関数が４.８eV程度であり、現在広く用いられている電極材料である窒化チタンの仕事関数４.２eVに比べ大きく、バリア高さを増大させることが可能である。
【０００８】
しかし、現今のＤＲＡＭ技術の水準においては、キャパシタ用の絶縁膜と電極との組み合わせを十分検討しないと、実用的な特性を得ることが出来ない。
【課題を解決するための手段】
【０００９】
ＤＲＡＭ用キャパシタの各構成要素に関して、本願発明の基礎となる検討結果を示し、次いで本願発明の骨子を明らかにする。
【００１０】
先ず、代表的な材料であるルテニウムを用いた上部電極および二酸化ハフニウム絶縁膜を用いたキャパシタの評価を行なった。同構造のキャパシタをＤＲＡＭの製品に適用するためには、まず、各材料の界面での元素の深さ方向のプロファイルが急峻で無くてはならない。電極である金属は含まれる不純物密度を低くし、電気伝導度を上げることで、電流の熱発生によるエネルギーロスを最小限にする必要がある。又、絶縁膜は、金属元素等の不純物等を最小限にし、リーク電流を増大させる原因となる禁性帯中の状態密度発生等を防ぐ必要がある。互いの材料に不純物が混入する可能性として最も考えられるのが、積層による相互拡散、又は一方の材料を構成する元素の他方の材料への拡散である。キャパシタの酸化膜換算膜厚、及びリーク電流、又、信頼性で要求される性能を得るための第一条件として、一般的に材料同士が拡散を起こさないことは必須である。本発明が解決しようとする課題は、これまで述べたような観点から、二酸化ハフニウム絶縁膜およびルテニウム上部電極を用いた構造において、拡散及び相互拡散等の無い、元素プロファイルが深さ方向に急峻な界面を有するキャパシタを形成することである。
【００１１】
本願発明の骨子は、半導体基板上に形成された複数のワード線と、複数のビット線と、前記複数のワード線と前記複数のビット線の所定の交点に設けられたメモリ選択用トランジスタと前期メモリセル選択用トランジスタに電気的に直列に接続され、前記半導体基板上に形成された情報蓄積用キャパシタとから構成されるメモリセルとを備えた半導体集積回路装置であって、前記情報蓄積用キャパシタは、第２の電極、及び前記第２の電極上に成膜された絶縁膜、及び前記絶縁膜上に成膜されたキャップ層絶縁膜、及び前記キャップ層絶縁膜上に成膜された第１の電極を有するものである。そして、前記第１の電極は、ルテニウム及び酸化ルテニウムから選ばれた少なくとも一者であり、前記絶縁膜は、酸化ハフニウム、イットリウムを添加した酸化ハフニウム、及び酸化ジルコニウムの群から選ばれた少なくとも一者であり、前記第２の電極は、窒化チタン、チタン、窒化タンタル、タンタル、窒化タングステン、タングステン、リンをドーピングしたポリシリコン、金、銀、銅、及びプラチナの群から選ばれた少なくとも一者である。
【００１２】
前記第２の電極は、通例半導体基板側に設けられ、下部電極と通称される。前記第１の電極は、通例キャパシタ用絶縁膜に対して前記半導体基板とは反対側に設けられ、上部電極と通称される。
【００１３】
更に、前記キャップ層絶縁膜は、前記キャップ層絶縁膜は前記絶縁膜よりも誘電率の高い、酸化タンタル及び酸化ニオブから選ばれた少なくとも一者であり、その厚さは、連続膜を構成する。実際的には、前記キャップ層絶縁膜の膜厚は、２ｎｍ以上、３ｎｍ以下で十分である。又、バンドギャップは、キャパシタ絶縁膜より小さい。前記キャップ層絶縁膜は、前記絶縁膜と前記上部電極の間に挿入することにより、アルミナをキャップ層絶縁膜として用いた場合に比べて、前記絶縁膜の伝導体オフセットの低下量が小さくなされる。
【００１４】
更に、半導体基板を基準として、通例、前記キャップ層絶縁膜は、前記キャパシタ用絶縁膜の上部に形成されるが、その逆の積層関係としても良い。
【発明の効果】
【００１５】
本願発明のよれば、ＤＲＡＭメモリを有する半導体集積回路装置の低消費電力化、大容量化、高速化を実現することが可能である。特にＤＲＡＭを用いた、高密度集積メモリ回路、およびメモリ回路と論理回路が同一半導体基板に設けられたロジック混載型メモリ、を有する半導体集積回路装置において、有用である。
【発明を実施するための最良の形態】
【００１６】
＜実施例１＞
前述のように、本発明に係るキャパシタの第１の電極（上部電極）としては、ルテニウム、酸化ルテニウムのいずれか一者、第２の電極（下部電極）としては、窒化チタン、チタン、窒化タンタル、タンタル、窒化タングステン、タングステン、リンをドーピングしたポリシリコン、金、銀、銅、プラチナの群から選ばれた少なくとも一者を用いる。又、こうした第１及び第２の電極材料の選択を前提として、キャパシタの絶縁膜及びこれ対するキャップ層絶縁膜の検討を行った。尚、前記第２の電極の材料群はこれまでにも知られた材料であるので、その詳細説明は省略する。尚、各部材の厚さは、次の通りである。第１の電極（上部電極）は、５ｎｍから３０ｎｍ、第２の電極（下部電極）は、５ｎｍから３０ｎｍ、及びキャパシタの絶縁膜は、３ｎｍから１０ｎｍの範囲で選択される。
【００１７】
本実施例では、先ず、ルテニウムを第１（上部）電極に、窒化チタンを第２（下部）電極に、酸化ハフニウム（より具体例は二酸化ハフニウムである、以下同様である）を絶縁膜に、及び酸化タンタルを第２の絶縁膜（キャップ絶縁膜）として用いた代表例を例示する。必要に応じて、その他の材料に言及する。
【００１８】
以下、具体的なデータを用いた本実施例に関する説明の骨子は、次の通りである。
（１）先ず、前提として、ルテニウムの第１の電極は、仕事関数が大きく、キャパシタにおけるＦＮトンネルリーク電流を抑制するに好ましい。尚、酸化ルテニウムも同様である。
（２）キャパシタ用絶縁膜は，直接トンネルリーク電流抑制のためには６ｎｍ以上の物理膜厚が必要である。しかし，世代が進むにつれ，膜厚低減によりキャパシタ容量値を増大させる必要がある。そこで，物理膜厚に対し小さい酸化膜換算膜厚を得ることができる高誘電率材料をキャパシタ絶縁膜に適用する必要がある。一方，誘電率の大きな材料は，禁性帯幅が低下する傾向にあり，リーク電流増大の原因となる。これら４つのファクターの、実際的な側面から、絶縁膜材料として、二酸化ハフニウムが最も好ましい。更には、同様の理由によって、絶縁膜材料として、イットリウムが添加された酸化ハフニウム、酸化ジルコニウムをあげることが出来る。
（３）しかし、ルテニウムと二酸化ハフニウムとの直接の接触は、製造工程中に、ルテニウムの二酸化ハフニウムへの拡散を招く。この拡散防止の為、第２の絶縁膜（以下、キャップ層絶縁膜と称する）を、両者の界面に挿入する必要性がある。
（４）キャップ層絶縁膜は、キャパシタ絶縁膜よりも誘電率の大きな材料の採用が好ましい。その理由は、キャパシタ絶縁膜及びキャップ層絶縁膜の両者の酸化膜換算膜厚の増大及び容量の損失が無いことである。こうした観点から、キャップ層絶縁膜は、酸化タンタル（より具体例は五酸化タンタルである、以下同様である）、酸化ニオブなどが好ましい。その厚さは、連続膜を構成し且つ３ｎｍ以下の厚さとなす。実際的には、キャップ層絶縁膜の膜厚は、２ｎｍ以上である。キャップ層絶縁膜は、前記絶縁膜と前記上部電極の間に挿入することにより、絶縁膜の伝導体オフセットの低下量が小さい為である。
【００１９】
以下、上記項目（２）より（４）の事実を説明するに、ルテニウムを第１（上部）電極に、窒化チタンを第２（下部）電極に、二酸化ハフニウムを絶縁膜に用いたキャパシタの問題点とその解決策を考察する。
【００２０】
＜絶縁膜材料として二酸化ハフニウムが好ましい理由＞
二酸化ハフニウムが、現在、ＤＲＡＭのメモリの供するキャパシタ用絶縁膜に要求されている酸化膜換算膜厚と非誘電率を確保するに極めて有用であることを考察する。尚、二酸化ハフニウムは、上部電極および下部電極に窒化チタンを用いたMIMキャパシタでの適用に対し有望であることは知られているが、各電極が窒化チタンである。これに対して、本願発明では、一方の第１の電極はルテニウム或いは酸化ルテニウムを用いるものである。こうした諸条件から、二酸化ハフニウムが好ましいことを説明する。
【００２１】
先ず、ある特定の誘電率の絶縁膜材料を用いて、得ることができる酸化膜換算膜厚を、図１を用いて説明する。図１は横軸が絶縁膜の比誘電率、縦軸が、各々の比誘電率の絶縁膜材料をある物理膜厚だけ成膜した場合に得られる酸化膜の換算膜厚の計算値を示す。パラメータは絶縁膜の物理膜厚である。絶縁膜材料として誘電率２０の二酸化ハフニウムを、直接トンネルリーク電流を抑制可能な物理膜厚６ｎｍに成膜した場合、図１より、薄膜化限界は約１.２ｎｍである。図１での計算結果は、同構造で薄膜化を行なった場合、酸化膜換算膜厚１.２ｎｍ程度で直接トンネルリーク電流の増大に起因した薄膜化限界となることを示唆する。又、二酸化ハフニウムの物理膜厚を減少し、薄膜化を行なっていくと、絶縁膜のトンネル障壁の減少に起因した、Fowler-Nordheim (FN)トンネルリーク電流の増大も懸念される。特に、二酸化ハフニウムを、薄膜化限界である物理膜厚約６ｎｍ付近で使用する場合に問題が発生しやすいと考えられる。
【００２２】
一方、量産の生産ラインに備えられている絶縁膜の成膜装置に対する投資額を抑制し、コスト低減を行うためには、同じ材料をできるだけ長い世代に適用することが望ましい。そのためにも、上部電極および下部電極に窒化チタンを用いたMIM構造の二酸化ハフニウムキャパシタがFNトンネルリーク電流増大に起因した薄膜化限界に達した場合、上部電極を、窒化チタンよりも仕事関数が大きいルテニウムで置き換えることが望ましい。この構成によって、FNトンネルリーク電流を抑制し、さらに薄膜化を進めることが可能であると考えられる。ルテニウムで、上部電極および下部電極を置き換えることも有用である。
【００２３】
図２には、半導体向けの絶縁膜材料の候補が挙げられている。図２では、横軸と縦軸は、各々、比誘電率と禁性帯幅である。世代が進むにつれ高い誘電率が必要とされるが、リーク電流抑制のためには、大きな禁性帯幅も同時に必要である。しかし、図２から分かるように、比誘電率を増大すると禁性帯幅は減少する傾向があることが分かる。つまり、比誘電率が必要以上に大きな材料を用いると、禁性帯幅の狭さに起因したバリア高さの減少によりリーク電流抑制の観点から問題が生じる可能性がある。よって、各々の世代に用いる絶縁膜は、要求酸化膜換算膜厚の達成に必要な、適度な比誘電率を有する絶縁膜が望ましい。つまり、前述の酸化膜の換算膜厚１.２ｎｍ程度を得る場合、絶縁膜材料は二酸化ハフニウムが最も適した絶縁膜と言える。
【００２４】
＜ルテニウムと二酸化ハフニウムとが直接接触する構造の問題点と、キャップ絶縁膜の必要性＞
現在、ＤＲＡＭに搭載するメモリセルキャパシタ向けには、リーク電流密度をおよそ１０-７ A/cm２以下としなければならない。こうした条件に対して、上部電極にルテニウム、下部電極に窒化チタン、絶縁膜に二酸化ハフニウムを用いた構造のキャパシタが、どのようなリーク電流を有し、その原因は何かを検討した。そして、リーク電流の原因が、電極のルテニウムが絶縁膜の二酸化ハフニウム中に拡散していることであることを突きとめた。そこで、ルテニウムの拡散を抑制する方法として、ルテニウムと二酸化ハフニウムの界面に対して、キャップ層絶縁膜の挿入を検討した。
【００２５】
先ず、上部電極にルテニウム、下部電極に窒化チタン、絶縁膜に二酸化ハフニウムを用いた構造のキャパシタを試作し、電気特性および物理分析した結果を示す。図３は、ルテニウムの成膜温度とキャパシタの酸化膜の換算膜厚（ＥＴＯ概算値）の関係を示す。成膜温度は、室温（Ｒ．Ｔ．）、１００℃、２００℃、３００℃である。窒化チタンは化学気相成長法により３０ｎｍ成膜し、二酸化ハフニウムは原子層成長法により１０ｎｍ成膜、ルテニウムはスパッタ法により５０ｎｍ成膜した。５０％はおよそ、０.５ｎｍと２.０ｎｍの間に存在し、成膜温度の増大とともに増大する。又、リーク電流密度の累積度数分布の模式図を図４に示す。リーク電流密度の低いキャパシタは１０-８A/cm -１０-７A/cm２程度である、しかし、成膜温度の増大と共にばらつきは増大し、成膜温度３００℃の場合は、リーク電流密度の大きなキャパシタは１ A/cm２程度である。前述したように、ＤＲＡＭに搭載するメモリセルキャパシタ向けには、リーク電流密度をおよそ１０-７ A/cm２以下としなければならない。この観点から、測定されたリーク電流は相当大きいと言わなければならない。
【００２６】
このリーク電流ばらつきの原因を究明するために、X線光電子分光法による分析と、アルゴンイオンによる試料のエッチングを交互に行い、各試料の深さ方向の元素分析を行った。図５（Ａ）より図５（Ｄ）にこの結果を示す。各図は各々、Ｒｕの成膜温度を、２００℃、３００℃、室温、１００℃とした場合の結果である。又、縦軸は原子パーセントで示した各元素および各結合の占める割合、横軸がエッチング時間である。ここで、材料によりエッチングの速度が異なることに注意が必要である。ルテニウムは０.１５ｎｍ／秒程度であり、二酸化ハフニウムは０.０５ｎｍ／秒程度である。検出された元素および結合状態は、金属ルテニウムに起因したルテニウム、二酸化ルテニウムに起因したルテニウム、二酸化ハフニウム起因したハフニウム、ハフニウムのサブピーク、二酸化ハフニウムに起因した酸素の５つである。点線で示したアルゴンイオンエッチング時間が２０秒より短い表面付近では、金属ルテニウムが支配的に存在する。しかし、点線より深い位置では、二酸化ハフニウムに起因するハフニウム、および酸素の量が支配的となる。この傾向は予想された通りである。しかし、ここで注目したいのは、界面付近での元素の量の変化の仕方である。相互拡散などの無い急峻な界面が形成されている場合、点線で示した時間付近で、界面よりも表面側にある元素は急激に減少すると考えられ、又、それよりも試料の深い位置に存在する元素は急激に増加すると考えられる。実際、二酸化ルテニウム起因のルテニウムは、アルゴンイオンエッチング時間の増大に対して急激に減少している。一方、二酸化ハフニウム起因のハフニウムおよび酸素は、アルゴンイオンエッチング時間の増大に対して比較的急峻に増大している。ところが、金属ルテニウムに起因するルテニウムは、アルゴンイオン時間の増大に対して、これまで見てきた元素と同等の傾きで減少することが予想される。しかし、実際は傾斜がなだらかになっている。ルテニウムの成膜温度が室温の試料では、金属ルテニウムに起因するルテニウムの原子パーセントが１０％以下となるのが、約９０秒である。これは、ルテニウムが二酸化ハフニウム中に拡散していることを示唆している。又、ルテニウムの成膜時間を増大させると、金属ルテニウムの起因のルテニウムが検出される二酸化ハフニウム中の深さは増大している。ルテニウムの成膜温度を１００℃、２００℃、３００℃と上昇させていくと、金属ルテニウム起因のルテニウムの原子パーセントが１０％となる時間は、１１０秒、１１０秒、１４０秒と増大している。温度の上昇は拡散速度を増加させるため、この結果も、ルテニウムが二酸化ハフニウム中に拡散していると考えられる。よって、図４で示したリーク電流密度のばらつきを抑制するためには、ルテニウムが二酸化ハフニウム中に拡散するのを抑制する必要があると考えた。そこで、ルテニウムの拡散を抑制する方法として、ルテニウムと二酸化ハフニウムの界面に対して、キャップ層絶縁膜の挿入を検討した。
【００２７】
＜キャップ層絶縁膜として酸化タンタルが好ましい理由＞
キャップ層絶縁膜の挿入により懸念されることとしては、酸化膜換算膜厚の増大、二酸化ハフニウムのバリアハイトの低下である。キャップ層絶縁膜を挿入するということは絶縁膜の膜厚増大につながるため、酸化膜換算膜厚が増大する。ルテニウムの二酸化ハフニウム中への拡散防止目的の場合、当材料同士が接触しないように、均一に成膜できる最小の膜厚だけのキャップ層絶縁膜を挿入すれば良い。
【００２８】
この時、その膜厚はおよそ２ｎｍである。２ｎｍ以下では、いずれの成膜方法を用いても島状に成長し、均一な膜とならず、キャップ層の効果は無いと考えられる。同じ物理膜厚２ｎｍだけ成膜するとしても、誘電率が大きな材料を用いた方が、酸化膜換算膜厚の増大は抑制できる。よって、キャップ層絶縁膜には、ルテニウムの二酸化ハフニウム中への拡散を抑制することに加え、キャパシタの酸化膜換算膜厚の増大を最小限とするために、誘電率の比較的大きな材料が好ましいと考えられる。又、本構造のキャパシタにおいて、２ｎｍのキャップ層絶縁膜を挿入した場合であっても、Fowler-Nordheimトンネル電流や、直接トンネル電流に寄与する絶縁膜は、膜厚の厚い二酸化ハフニウムである。よって、これらリーク電流の抑制には、二酸化ハフニウムと電極間のバリア高さが重要となる。キャップ層絶縁膜を挿入した場合、キャップ層絶縁膜の材料に依存して二酸化ハフニウムのバリア高さが影響を受ける可能性があるが、キャップ層絶縁膜挿入により、二酸化ハフニウムのバリア高さがより高く保てるキャップ層絶縁膜材料が望ましい。よって、これらの観点からキャップ層絶縁膜の検討結果を示し、最適なキャップ層絶縁膜を例示す。
【００２９】
《キャップ層絶縁膜としての、五酸化タンタルとアルミナとの比較検討》
キャップ層絶縁膜として、候補と目される五酸化タンタルとアルミナとを比較検討した。両者はリーク電流のばらつきを抑制する効果は同等であるが、キャップ層絶縁膜がキャパシタ用絶縁膜の、二酸化ハフニウムのバリアの高さをより大きく取ることを可能にする。このことから、五酸化タンタルが最適の材用である。同様の観点で、酸化ニオブも好適である。こうしたバンド構造の問題は後に詳述する。
【００３０】
キャップ層絶縁膜の材料の候補として挙げるのは、五酸化タンタルとアルミナである。共に半導体プロセスとして広く検討され、用いられている材料である。これらの材料は、更に、高アスペクトのキャパシタにも成膜できる技術が確立しているため、ＤＲＡＭキャパシタに適用可能な材料である。
【００３１】
キャップ層絶縁膜に五酸化タンタルを用いたキャパシタの、酸化膜換算膜厚の概算値のキャップ層絶縁膜膜厚依存性を図６に示す。およそ、キャップ層絶縁膜の膜厚の増大に伴い、酸化膜換算膜厚が増大している。傾きより求めた比誘電率は約２６である。次に、リーク電流密度の、キャップ層絶縁膜膜厚依存性を図７に示す。キャップ層絶縁膜膜厚を増大していくと、リーク電流密度ばらつきが劇的に減少していることが分かる。五酸化タンタルの膜厚が２ｎｍでは、リーク電流密度のばらつきは約４桁、３ｎｍの場合には約２桁である。つまり、五酸化タンタルキャップ層絶縁膜の挿入は、リーク電流密度のばらつき抑制には非常に効果的であることが判明した。
【００３２】
次にキャップ層絶縁膜にアルミナを用いた場合の、酸化膜換算膜厚概算値の、キャップ層絶縁膜膜厚依存性を図８に示す。酸化膜換算膜厚は、アルミナの膜厚を増大すると増大する傾向にある。傾きより、比誘電率を導出すると約９.４であった。五酸化タンタルをキャップ層絶縁膜に用いた場合と比較すると、比誘電率の差に起因して、挿入したキャップ層絶縁膜の物理膜厚に対する酸化膜換算膜厚の増加率が大きいことが分かる。アルミナをキャップ層絶縁膜に用いた場合、比誘電率の低さに起因した、酸化膜換算膜厚の増大が、実際に観察された。次に、リーク電流密度の、キャップ層絶縁膜膜厚依存性を図９に示す。アルミナ膜厚３ｎｍの試料を除くと、キャップ層絶縁膜の膜厚を増大させると、リーク電流ばらつきが減少する傾向が確認された。キャップ層絶縁膜としてアルミナを挿入しない場合、８桁であったリーク電流密度のばらつきは、アルミナを２ｎｍ挿入することで３桁まで減少できた。つまり、五酸化タンタルを挿入した場合と同様に、アルミナをキャップ層絶縁膜に用いてもリーク電流密度のばらつきは同様に低減することが可能である。
【００３３】
そこで、実際にキャップ層絶縁膜の挿入により、ルテニウムの二酸化ハフニウム中への拡散が抑制されていることを確認するために、キャップ層絶縁膜に五酸化タンタルを２ｎｍ挿入した試料を用いて、図５で示した、X線光電子分光法とアルゴンイオンエッチングを組み合わせた実験を行い、含有元素の深さプロファイルを取得した。その結果を図１０に示す。アルゴンイオンエッチング時間が２０秒までが電極ルテニウム、６０秒までがキャップ層絶縁膜五酸化タンタル、６０秒以降が二酸化ハフニウムをエッチングしていると考えられる。図１０より、五酸化タンタルキャップ層絶縁膜２ｎｍの挿入により、ルテニウムの二酸化ハフニウム中への拡散が劇的に減少していることが分かる。五酸化タンタルと二酸化ハフニウムの界面では、金属ルテニウム起因のルテニウムの原子パーセントは１０%以下となっている。つまり、五酸化タンタルをキャップ層絶縁膜に用いると、ルテニウムの二酸化ハフニウム中への拡散が抑制され、リーク電流密度のばらつきが抑制されたと考えられる。
【００３４】
以上の結果より、五酸化タンタルをルテニウム上部電極と二酸化ハフニウム絶縁膜の間に挿入するキャップ層絶縁膜として用いると、ルテニウムの二酸化ハフニウム中への拡散が抑制されることが明らかとなった。
【００３５】
五酸化タンタルの比誘電率(２６)は二酸化ハフニウムの比誘電率(２０)よりも大きいことを考慮すると、絶縁膜を全て五酸化タンタルに置き換える方法も考えられるが、同方法は有効ではない。それは、五酸化タンタルはルテニウムとは急峻な界面を形成するが、窒化チタンと接触させると互いに反応し、急峻な界面が得られないからである。つまり、窒化チタンとの界面には二酸化ハフニウムが接していることが望ましい。下部電極をルテニウムとすれば、絶縁膜を五酸化タンタル単層とすることができるが、ルテニウムを下部電極に用いるためには、上部電極に用いるよりも高い技術が必要である。よって、技術的課題の少ない上部電極にルテニウムを適用する世代では、下部電極には広く用いられている窒化チタンを用いる必要がある。
【００３６】
このような観点から、キャップ層絶縁膜材料として考えられる他の材料は、酸化ニオブが挙げられる。当材料の比誘電率は３０程度であり、同様のキャップ層の効果があると考えられる。
【００３７】
次に、ルテニウムが二酸化ハフニウム中に拡散することにより、リーク電流密度のばらつきを生じるメカニズムを説明する。五酸化タンタルを０ｎｍから３ｎｍまで１ｎｍおきに増大させていった４つの試料をX線光電子分光法により分析し、得られた価電子帯波形を結果を図１１Ａより図１１Ｄに示す。各々の図には、ルテニウムを５０ｎｍ成膜した試料の分析から得られた、ルテニウムのみから得られた価電子帯波形を重ねて示す。価電子帯波形において、結合エネルギー０eVはフェルミエネルギーに対応し、結合エネルギーが増大すると、フェルミエネルギーよりも深いエネルギー準位を示す。また、価電子帯波形の強度は、その準位における電子の状態密度を示す。ルテニウムのみからの価電子帯波形と、二酸化ハフニウムとルテニウムを積層したときの波形の差分は、二酸化ハフニウムの状態密度を示す。図１１(a)はキャップ層絶縁膜を挿入していない試料の結果であるが、結合エネルギーは約２.５eVから差分が生じている。この差分が生じ始めているエネルギーは価電子帯の上端に対応し、ルテニウムのフェルミエネルギーと二酸化ハフニウムの価電子帯オフセットが２.５eVであることを示す。このように考えると、どの試料においても、価電子帯上端のエネルギーよりも低いエネルギーではルテニウムのみに起因した波形と二酸化ハフニウムおよびキャップ層絶縁膜の五酸化タンタルを積層した試料の波形は重ならなくてはいけない。それは、このエネルギーは絶縁膜の禁性帯に対応するため、絶縁膜の状態密度は存在しないからである。しかし、図１１Ａ−図１１Ｄを見ると、キャップ層絶縁膜が無い試料（図１１Ａ）および１ｎｍの試料（図１１Ｂ）については、結合エネルギー１eV−２eVの間に、同スペクトルの差分が発生している。一方、五酸化タンタルキャップ層絶縁膜を２ｎｍ以上挿入すると、同差分は消滅している。つまり、ルテニウムが二酸化ハフニウムに拡散していることが確認されている、キャップ層絶縁膜無しの試料では、二酸化ハフニウムの禁性帯中に何らかの状態密度が発生しており、一方、同拡散の抑制が確認されているキャップ層絶縁膜五酸化タンタルの膜厚が２ｎｍ以上の試料に関しては、同二酸化ハフニウムの禁性帯中の準位は消えていることが分かった。この結果は次のように考えることができる。
【００３８】
図１２Ａ及び図１２Ｂには状態密度およびキャパシタの模式図を示した。キャップ層絶縁膜の五酸化タンタルの膜厚が１ｎｍ以下の場合、つまり五酸化タンタルが無い図１２Ａの（ｂ）又は、１ｎｍの膜のように均一な膜となっておらずルテニウムと二酸化ハフニウムが接している部分が存在する場合（図１２Ａの（ｃ））は、ルテニウムが二酸化ハフニウム中に拡散し、二酸化ハフニウムの禁性帯中に状態密度を作ったと考えられる（図１２Ａの（ａ））。一方、キャップ層絶縁膜の五酸化タンタルの膜厚が２ｎｍ以上の場合（図１２Ｂの（ｅ））、つまり、均一な膜であるキャップ層絶縁膜の五酸化タンタルによりルテニウムと二酸化ハフニウムが完全に隔てられている場合、ルテニウムの二酸化ハフニウム中への拡散は抑制され、二酸化ハフニウムの禁性帯中には状態密度の発生は無いと考えられる（図１２Ｂの（ａ））。
【００３９】
《キャップ層絶縁膜の二酸化ハフニウムのバリア高さに与える影響》
次に、キャップ層絶縁膜の挿入による、二酸化ハフニウムのバリア高さに与える影響を説明する。同評価のために、キャップ層絶縁膜に五酸化タンタル、またはアルミナを３ｎｍ挿入した場合のバンド構造を、物理分析により導出した。
【００４０】
図１３では、二酸化ハフニウムに起因したO１sピークの波形を示す。O１sのメインピークのエネルギーと、高エネルギー側に現れるロスピークの立ち上がりのエネルギーの差が、二酸化ハフニウムの禁性帯幅に一致することが知られている。同方法により求めた、二酸化ハフニウムの禁性帯幅は４.４eVであった。この値は、一般的に報告されている値よりも小さいが、これは、成膜方法等が最適化されていないためと考えられる。最適化を行なうと、二酸化ハフニウムの禁性帯幅は６.０eVとなる。
次に図１４では五酸化タンタルに起因したTa４fピークの波形を示す。Ta４fのピークエネルギーとロスピークの立ち上がりのエネルギー差より、五酸化タンタルの禁性帯幅を導出すると、４.７eVであった。
【００４１】
次に、図１１に示したキャップ層絶縁膜に五酸化タンタルを挿入した試料およびアルミナを挿入した試料より得られた価電子帯波形から求めた、絶縁膜の価電子帯上端のエネルギーをまとめたのが図１５である。五酸化タンタルおよびアルミナの膜厚を増大していくと、価電子帯オフセットの値は徐々に増大していく。これは、十分膜厚の厚い、ルテニウムと二酸化ハフニウムを積層したときの価電子帯オフセットが、ルテニウムと五酸化タンタルまたはアルミナを積層した時の価電子帯オフセットの値が変化している様子が見えていると考えられる。キャップ層絶縁膜の膜厚を３ｎｍ程度にすると、キャップ層絶縁膜材料のバルクの値に近いバンド構造が出来ると考えられる。また、特にアルミナを挿入すると価電子帯オフセットの増加量は大きい。これは、アルミナの禁性帯幅が６.６eVと比較的大きいため、アルミナの価電子帯オフセットも五酸化タンタルに比べて大きいためと考えられる。
【００４２】
次に、キャップ層絶縁膜として五酸化タンタルとアルミナを、０ｎｍから３ｎｍ挿入したときのHf４fピークの波形を、各々図１６Ａより図１６Ｂに示す。これらの結果より分かるのは、いずれのキャップ層絶縁膜であっても、膜厚を増大していくと、Hf４fのピークエネルギーは高エネルギー側にシフトしていく点である。このピークエネルギーのシフト量をまとめたのが図１７である。五酸化タンタルを挿入した場合もアルミナを挿入した場合も、キャップ層絶縁膜の物理膜厚増加に対してほぼ線形にHf４fのピークシフトが発生している。五酸化タンタルをキャップ層に３ｎｍ挿入した場合、約０.３eVの、アルミナをキャップ層絶縁膜に３ｎｍ挿入した場合、約０.６eVのシフトが観察された。このエネルギーシフトが意味するのは、ルテニウムに近い側の二酸化ハフニウムのバンドが、フェルミエネルギーに対してエネルギーシフトの分だけ下がっていることを示す。よって、キャップ層絶縁膜に五酸化タンタルを３ｎｍ挿入すると、アルミナを３ｎｍ挿入した場合に比べて、ルテニウム側の二酸化ハフニウムのバリア高さは０.３eV大きく取ることができることが判明した。
【００４３】
ルテニウムの仕事関数を４.８eV、窒化チタンの仕事関数を４.２eVと仮定すると、キャップ層絶縁膜として五酸化タンタルおよびアルミナを３ｎｍ挿入した場合のバンド構造は、各々図１８Ａ及び図１８Ｂのように示すことができる。先に述べたように、二酸化ハフニウムのバリア高さはリーク電流への寄与が大きい。同バリア高さが大きいほど、リーク電流を低減することが可能である。このような観点からキャップ層絶縁膜を考えると、キャップ層絶縁膜にアルミナを用いた場合よりも五酸化タンタルを用いるほうが、二酸化ハフニウムのバリア高さを高くすることが可能であり、リーク電流低減に効果的であると考えられる。
【００４４】
図１９には、キャップ層絶縁膜膜厚と、得られる酸化膜換算膜厚の関係を示した。横軸が比誘電率２５を仮定した五酸化タンタルキャップ層絶縁膜の物理膜厚、縦軸が図中に記載の絶縁膜の物理膜厚を、五酸化タンタル絶縁膜の物理膜厚と併せて、直接トンネルリーク電流を抑制に最低限必要な６ｎｍとしたときの酸化膜換算膜厚を示している。また、図中の黒点は、キャップ層絶縁膜および絶縁膜の膜厚を、最低それぞれ均一な膜となる２ｎｍ以上としたときの、実現可能な酸化膜換算膜厚を示している。絶縁膜に比誘電率２０の二酸化ハフニウムを用いた場合、酸化膜換算膜厚は１.２ｎｍ以下で作成可能である。特に、キャップ層絶縁膜に五酸化タンタル２ｎｍを適用しても、酸化膜換算膜厚１.２ｎｍ以下で、直接トンネルリーク電流を抑制したキャパシタの作成が可能であることが分かった。また、絶縁膜に比誘電率２５の酸化ジルコニウムを用いた場合、同様に１.０ｎｍ以下の酸化膜換算膜厚のキャパシタを作成可能であり、キャップ層に五酸化タンタルを用いても、薄膜化限界はほぼ同等である。つまり、五酸化タンタルは二酸化ハフニウムや二酸化ジルコニウムよりも誘電率が高いため、キャップ層の挿入により、薄膜化限界が増大するようなことは無い。つまり、キャパシタ絶縁膜よりも誘電率の大きな材料からなるキャップ層の適用は、両者の物理膜厚の和が同じになるようにして積層しても、酸化膜換算膜厚の増大、もしくは容量の損失無くキャパシタ形成することができるため、非常に有効であることがわかった。
【００４５】
以上の結果より、キャップ層絶縁膜の材料は、従来材料のアルミナに比べ、五酸化タンタルが望ましいことが判明した。キャップ層絶縁膜の膜厚は拡散防止であるため、連続膜となっていなくてはならない。即ち、キャップ層絶縁膜は、連続膜となる最低の膜厚となして十分である。現実的には２ｎｍ以上である。また、絶縁膜の膜厚も同様に、連続膜となるためには２ｎｍ以上必要である。
【００４６】
図２０には、絶縁膜およびキャップ層絶縁膜の候補として挙げた材料の内一部の、禁性帯幅、伝導体オフセット量、および比誘電率の値を示した。一般的に、絶縁膜の絶縁性を示す指標をして用いられるのが、その絶縁膜材料の禁性帯幅である。五酸化タンタルの禁性帯幅は、二酸化ハフニウムや二酸化ジルコニウムに比べて小さい。しかし、キャパシタを作り、キャリアが電子と考えられる場合、各々のキャリアの絶縁膜中の伝導メカニズム(Fowler-Nordheimトンネル電流等)に関連しているのは、伝導帯オフセットである。これらの値はキャリアに対してバリアとして働くため、値が大きいほど、絶縁性能が高いと考えられる。図２０より、キャップ層絶縁膜に用いる五酸化タンタルは、絶縁膜材料である二酸化ハフニウムや二酸化ジルコニウムに比べて伝導体オフセット量が小さいことがわかる。以上の事実および推測より、五酸化タンタルキャップ層絶縁膜と絶縁膜を積層したときFowler-Nordheimトンネル電流抑制に効果があるのは、絶縁膜である二酸化ハフニウム、または二酸化ジルコニウムである。ここで、電極および絶縁膜と、絶縁膜よりも伝導体オフセットの小さなキャップ層絶縁膜を積層したキャパシタの、キャップ層絶縁膜と接触している側の電極に正の電圧を印加した時のバンド構造を示したのが、図２１Ａ及び図２１Ｂである。図２１Ａのように、もし、二酸化ハフニウムや二酸化ジルコニウム等の伝導体オフセット量の大きな絶縁膜材料の膜厚が薄いと、電極に電圧を印加した場合、電極中の電子が絶縁膜をトンネル効果により通り抜け、図２１に示したように、伝導体オフセット量の小さなキャップ層絶縁膜の伝導体中を移動し、もう一方の電極に到達し、リーク電流を増大させる恐れがある。一方、図２１Ｂのように伝導体オフセット量の大きな絶縁膜の物理膜厚が厚いと、電極より絶縁膜を通してキャップ層絶縁膜中に対して流れるF-Nトンネルリーク電流が抑制され、キャパシタのリーク電流も抑制されると考えられる。つまり、キャパシタ絶縁膜として異なる絶縁膜材料を積層する場合、価電子帯オフセット量の大きい絶縁膜の膜厚は、直接トンネルリーク電流が顕著な膜厚である６ｎｍ以下の範囲においては、厚くすべきである。先に、キャップ層絶縁膜の膜厚範囲は先に２ｎｍ以上３ｎｍ以下が望ましいと述べた。キャップ層絶縁膜材料の伝導体オフセット量が、絶縁膜材料の伝導体オフセット量よりも小さい場合は、キャップ層絶縁膜の膜厚は、絶縁膜の膜厚よりも薄くすると、リーク電流が抑制できるため、望ましい。
【００４７】
尚、ここで、非特許文献１に示されたＲｕ／Ｔａ２Ｏ５／ＨｆＯ２／ＴｉＮの構造との比較に言及しておく。両者に積層形態に類似性はあるものの、明瞭に発明思想自体は相違する。非特許文献１ではキャパシタ絶縁物の誘電率を増大させるため、より誘電率の高いＴａ２Ｏ５を用い、Ｔａ２Ｏ５の厚みを確保することを意図しています。即ち、非特許文献１はＴａ２Ｏ５／ＨｆＯ２の二層誘電体（Ｔａ２Ｏ５／ＨｆＯ２ double dielectric）を意図しています。一方、本願発明は、ＴｉＮ／ＨｆＯ２／ＴｉＮ構造の上部電極ＴｉＮをＲｕに変換することで、リーク電流の低減を図りました。この際、ＨｆＯ２とＲｕとの界面の不安定さを見出し、その要因を分析し、そして、ＨｆＯ２とＲｕの界面での元素拡散を阻止することを意図したものです。この結果、その他のファクタ、例えば、バンド構造における、伝導体のオフセット量の観点等よりＴａ２Ｏ５を選択したものであります。従って、上述したように、連続膜となる最低の膜厚にても十分なのであります。尚、例えば、原子層成長法で形成した膜は、おおよそ２ｎｍ相当以上のサイクル数で成膜を行った場合、連続膜となる。
【００４８】
以上、実施例１を詳細に説明したが、実施例１の概要を要約すれば以下の通りである。
即ち、上部電極ルテニウムを二酸化ハフニウム上に直接積層すると、ルテニウムが二酸化ハフニウム中へ拡散することが判明した。ルテニウムの二酸化ハフニウム中への拡散を抑制するために、界面に各々の材料と元素プロファイルが深さ方向に急峻な界面を形成する五酸化タンタルを挿入する。五酸化タンタルは従来のキャップ層絶縁膜材料であるアルミナに比べ誘電率が大きく、挿入による酸化膜換算膜厚の増大を抑制できる。また、キャップ層絶縁膜五酸化タンタルによる二酸化ハフニウムの伝導体オフセットの低下は、アルミナをキャップ層絶縁膜に用いた場合に比べて抑制が可能であり、リーク電流抑制の観点からも有利である。
【００４９】
更に、本願発明においては、第１の電極は、ルテニウム以外に酸化ルテニウム、キャパシタ用絶縁膜は、酸化ハフニウム以外に、イットリウムを添加した酸化ハフニウム、及び酸化ジルコニウム、第２の電極は、窒化チタン、チタン、窒化タンタル、タンタル、窒化タングステン、タングステン、リンをドーピングしたポリシリコン、金、銀、銅、及びプラチナなどを用いても同等の効果を得ることが出来る。尚、前記酸化ハフニウムへのイットリウムの添加は、好もしいイットリウム添加量が概ね１０ａｔ％より２０ａｔ％の範囲である。同材料は誘電率の観点で好ましい。
【００５０】
＜製造方法の例示＞
図４２は、実施例１のＤＲＡＭの等価回路図である。等価回路自体は通例のものであるので詳細説明は省略するが、その概要は次の通りである。ＤＲＡＭアレーは、基本的に、マトリクス状に配置された複数のワード線ＷＬ（ＷＬ０、ＷＬ１，・・・）と複数のビット線ＢＬ（ＢＬ０、ＢＬ１、・・・）およびこれらの交点に配置された複数のメモリセル（ＭＣ）により構成されている。１個のメモリセルは、１個のキャパシタＣとこれに直列に接続された１個のメモリセル選択用のＦＥＴとで構成されている。メモリセル選択用のＦＥＴのソース及びドレインの一方は、キャパシタＣと電気的に接続され、他方はビット線ＢＬと電気的に接続されている。ワード線ＷＬの一端は、ワードドライバ（図示されていない）に接続され、ビット線ＢＬの一端は、センスアンプＳＡに接続されている。尚、Ｉ／Ｏは共通データ出力線、Ｃｏはデータ線寄生容量、Ｓ１は列選択スイッチ、Ｓ２はプリチャージスイッチである。
【００５１】
本発明によるキャパシタを有するＤＲＡＭメモリキャパシタの製造方法を説明する。尚、本例では、情報蓄積用キャパシタは、絶縁膜の孔内の内面を、前記第２の電極、及び前記第２の電極上に成膜されたキャパシタ用絶縁膜、及び前記キャパシタ用絶縁膜上に成膜されたキャップ層絶縁膜、及び前記キャップ層絶縁膜上に成膜された第１の電極が形成された例である。
【００５２】
通例の方法で形成されたメモリセル選択トランジスタの上にビット線１を形成し、又、選択トランジスタとキャパシタとの電気的接続を行うポリシリコンプラグ２を形成する。図２２が、このメモリの主要部の断面図である。図２２中、符号ａはトランジスタの拡散層を示す。拡散層ａはシリコン基板３０に通例の方法によりドーパントをインプラントして形成し、ｎ型もしくはｐ型とする。また、図中、符号ｂに示すのはアイソレーションであり，隣接するトランジスタ同士の電気的分離を行なうものである。図中、符号２０は絶縁膜を示す。尚、本例での図面は、メモリ部のトタンジスタに接続されるメモリ容量部の構造に関する発明であるので、この部分のみ図示し、半導体基板上に形成される半導体素子部については、以下の図面では、図示及び詳細説明は省略する。
【００５３】
この上に、図２３に示すように膜厚１００ｎｍ程度の窒化シリコン膜３を化学気相成長法によって堆積する。このシリコン窒化膜は、以下の加工の際のエッチングストッパとして機能する。次に、図２４に示すように、窒化シリコン膜３の上部にテトラエトキシシランを原料とする酸化シリコン膜４を形成した。この酸化シリコン膜４を、柱状酸化シリコン膜２２に加工する。この状態の断面図が図２５である。前記の加工は、フォトレジスト膜、ポリシリコン、タングステン、またはカーボン等、酸化シリコン膜とのエッチングの選択比が大きい材料をマスクとしてドライエッチング法を用いる。更に、窒化シリコン膜３のドライエッチングを続けて行い、図２６に示すようにポリシリコンプラグ２の上部に下部電極用の溝２１を形成した。更に、図２７に示すように、下部電極材料として窒化チタン膜５を化学気相成長法または原子層成長法により３５ｎｍ堆積する。下部電極材料はチタン、窒化タンタル、タンタル、窒化タングステン、タングステン、リンをドーピングしたポリシリコン、金、銀、銅、白金、など、酸化ハフニウム等の絶縁膜と積層した場合に急峻な界面を形成する材料であれば適用可能である。次に、図２８に示すようなフォトレジスト膜を用いた通例のエッチバック技術によって、この窒化チタン膜５を各ビット毎５−１、５−２に分離する。尚、装置間搬送の際に、窒化チタン５表面に酸化チタンが２ｎｍ程度形成する。この酸化チタンは、例えばフッ化水素酸などを用いてウエットエッチングして除去する。続けて、図２９に示すように絶縁膜として化学気相成長法または原子層成長法により酸化ハフニウム６を成膜する。その際、原子層成長法で成膜する場合の原料は、TEMAH(テトラ・エチル・メチル・アミド・ハフニウム)とオゾンを用いる。同絶縁膜は、酸化ジルコニウムでも良い。この酸化ハフニウム膜は、キャパシタの絶縁膜である。次に、図３０に示すように、キャップ層絶縁膜として酸化タンタル７を化学気相成長法又は原子層成長法により２ｎｍ以上４ｎｍ以下成膜する。同キャップ層絶縁膜はニオブ酸化膜でも良い。次に、図３１に示すように化学気相成長法または原子層成長法により上部電極向けのルテニウム８を原子層成長法により成膜する。上部電極材料は、酸化ルテニウムも適用可能である。
【００５４】
＜実施例２＞  
実施例１で示した結果は、キャパシタの上下関係を入れ替えても成立すると考えられる。つまり、下部電極にルテニウム、絶縁膜に二酸化ハフニウム、同ルテニウムと同二酸化ハフニウムは積層するとルテニウムが二酸化ハフニウム中に拡散するため、同界面にキャップ層絶縁膜として五酸化タンタルを挿入する。最後に上部電極として窒化チタンを形成する。同構造のキャパシタにおいても、実施例１で示したルテニウムが二酸化ハフニウム中に拡散してリーク電流密度のばらつきが増大するという問題点が生じるため、その解決方法として同界面に五酸化タンタルキャップ層絶縁膜を挿入し、同反応を抑制可能である。
【００５５】
本実施例に即したキャパシタを有するＤＲＡＭメモリキャパシタの製造方法を説明する。尚、本例においても、図面は、メモリ部のトタンジスタに接続されるメモリ容量部の構造に関する発明であるので、この部分のみ図示し、半導体基板上に形成される半導体素子部については、図示及び詳細説明は省略する。
【００５６】
図３２に示すように、通例の方法で形成されたメモリセル選択トランジスタの上にビット線９を形成し、また、選択トランジスタとキャパシタとの電気的接続を行なうポリシリコンプラグ１０を形成する。この上に図３３に示すように、膜厚１００ｎｍ程度の窒化シリコン膜１１を化学気相成長法によって堆積し、シリコン窒化膜を加工する際のエッチングストッパとする。次に、図３４に示すように、窒化シリコン膜１１の上部にテトラエトキシシランを原料とする酸化シリコン膜１２を形成した。この酸化シリコン膜１２を、図３５に示すように柱状酸化シリコン２２に加工する。この加工は、フォトレジスト膜、ポリシリコン、タングステン、またはカーボン等、酸化シリコン膜とのエッチングの選択比が大きい材料をマスクとしてドライエッチング法を用いた。更に、窒化シリコン膜１１のドライエッチングを続けて行い、図３６に示すようにポリシリコンプラグの上部に下部電極用の溝２１を形成した。更に、図３７に示すように、下部電極材料にルテニウム膜１３を化学気相成長法又は原子層成長法により２０ｎｍ堆積する。下部電極材料は特性が近い酸化ルテニウムも適用可能である。次に、図３８に示すように、フォトレジスト膜を用いたエッチバック技術によって、このルテニウム膜１３を各ビット毎１３−１、１３−２に分離する。尚、装置間搬送の際にルテニウム表面に酸化ルテニウムが１ｎｍ程度形成する。この酸化ルテニウムは、例えばフッ化水素酸などを用いてウエットエッチングして除去しても良い。続けて、図３９に示すように、キャップ層絶縁膜１４として酸化タンタルを化学気相成長法または原子層成長法により２ｎｍ以上５ｎｍ以下で成膜する。同キャップ層絶縁膜は、酸化ニオブでも良い。次に、図４０に示すように絶縁膜として酸化ハフニウム１５を化学気相成長法または原子層成長法により成膜する。原子層成長法により成膜する際の原料は、TEMAH(テトラ・エチル・メチル・アミド・ハフニウム)とオゾンを用いる。同絶縁膜は特性の近い酸化ジルコニウムでも良い。次に、図４１に示すように上部電極向けの窒化チタン１６を化学気相成長法又は原子層成長法により成膜する。上部電極材料は、チタン、窒化タンタル、タンタル、窒化タングステン、タングステン、リンをドーピングしたポリシリコン、金、銀、銅、白金など、絶縁膜と急峻な界面を形成する材料であれば適用可能である。
【００５７】
本構造においても、実施例１と同等の装置特性を示した。
【図面の簡単な説明】
【００５８】
【図１】特定の酸化膜換算膜厚で所望の絶縁膜物理膜厚を得るのに必要な誘電率を示す図
【図２】半導体向け絶縁膜材料の比誘電率と禁性帯幅の報告値を示す図
【図３】酸化膜換算膜厚のルテニウム成膜温度依存性を示す図
【図４】リーク電流密度のルテニウム成膜温度依存性を示す図
【図５Ａ】Ｒｕ−ＨｆＯ２界面での含有元素パーセンテージの試料深さ依存性を示す図
【図５Ｂ】Ｒｕ−ＨｆＯ２界面での含有元素パーセンテージの試料深さ依存性を示す図
【図５Ｃ】Ｒｕ−ＨｆＯ２界面での含有元素パーセンテージの試料深さ依存性を示す図
【図５Ｄ】Ｒｕ−ＨｆＯ２界面での含有元素パーセンテージの試料深さ依存性を示す図
【図６】酸化膜換算膜厚の五酸化タンタルキャップ層絶縁膜膜厚依存性を示す図
【図７】リーク電流密度の五酸化タンタルキャップ層絶縁膜膜厚依存性を示す図
【図８】酸化膜換算膜厚のアルミナキャップ層絶縁膜膜厚依存性を示す図
【図９】リーク電流密度のアルミナキャップ層絶縁膜膜厚依存性を示す図
【図１０】五酸化タンタルキャップ層絶縁膜を用いた時の、含有元素パーセンテージの試料深さ依存性を示す図
【図１１Ａ】Ｒｕ／ＨｆＯ２積層における、価電子帯波形の五酸化タンタル膜厚依存性を示す図
【図１１Ｂ】Ｒｕ／Ｔａ２Ｏ５／ＨｆＯ２積層における、価電子帯波形の五酸化タンタル膜厚依存性を示す図
【図１１Ｃ】Ｒｕ／Ｔａ２Ｏ５／ＨｆＯ２積層における、価電子帯波形の五酸化タンタル膜厚依存性を示す図
【図１１Ｄ】Ｒｕ／Ｔａ２Ｏ５／ＨｆＯ２積層における、価電子帯波形の五酸化タンタル膜厚依存性を示す図
【図１２Ａ】Ｔａ２Ｏ５層（膜厚２ｎｍ未満）における電子状態および試料構造の模式図
【図１２Ｂ】Ｔａ２Ｏ５層（膜厚２ｎｍ以上）における電子状態および試料構造の模式図
【図１３】二酸化ハフニウム起因のO１sピーク波形を示す図
【図１４】五酸化タンタル起因のTa４fピーク波形を示す図
【図１５】価電子帯オフセット量のキャップ層絶縁膜膜厚依存性を示す図
【図１６Ａ】キャップ層絶縁膜がＴａ２Ｏ５の場合の、Hf４fピーク波形のキャップ層絶縁膜膜厚依存性を示す図
【図１６Ｂ】キャップ層絶縁膜がＡｌ２Ｏ３の場合の、Hf４fピーク波形のキャップ層絶縁膜膜厚依存性を示す図
【図１７】Hf４fピークシフトのキャップ層絶縁膜膜厚依存性を示す図
【図１８Ａ】Ｔａ２Ｏ５なるキャップ層絶縁膜を３ｎｍ挿入したときのバンド図
【図１８Ｂ】Ａｌ２Ｏ３なるキャップ層絶縁膜を３ｎｍ挿入したときのバンド図
【図１９】得られる酸化膜換算膜厚のキャップ層絶縁膜膜厚依存性を示す図
【図２０】絶縁膜材料の禁性帯幅、伝導体オフセット、比誘電率を示す図
【図２１Ａ】キャップ層絶縁膜を有するキャパシタのバンド構造を示す図
【図２１Ｂ】キャップ層絶縁膜を有するキャパシタのバンド構造を示す図
【図２２】実施例１に例示するＤＲＡＭメモリセルの製造工程順に示したメモリセル近傍の断面図
【図２３】実施例１に例示するＤＲＡＭメモリセルの製造工程順に示したメモリセル近傍の断面図
【図２４】実施例１に例示するＤＲＡＭメモリセルの製造工程順に示したメモリセル近傍の断面図
【図２５】実施例１に例示するＤＲＡＭメモリセルの製造工程順に示したメモリセル近傍の断面図
【図２６】実施例１に例示するＤＲＡＭメモリセルの製造工程順に示したメモリセル近傍の断面図
【図２７】実施例１に例示するＤＲＡＭメモリセルの製造工程順に示したメモリセル近傍の断面図
【図２８】実施例１に例示するＤＲＡＭメモリセルの製造工程順に示したメモリセル近傍の断面図
【図２９】実施例１に例示するＤＲＡＭメモリセルの製造工程順に示したメモリセル近傍の断面図
【図３０】実施例１に例示するＤＲＡＭメモリセルの製造工程順に示したメモリセル近傍の断面図
【図３１】実施例１に例示するＤＲＡＭメモリセルの製造工程順に示したメモリセル近傍の断面図
【図３２】実施例２に例示するＤＲＡＭメモリセルの製造工程順に示したメモリセル近傍の断面図
【図３３】実施例２に例示するＤＲＡＭメモリセルの製造工程順に示したメモリセル近傍の断面図
【図３４】実施例２に例示するＤＲＡＭメモリセルの製造工程順に示したメモリセル近傍の断面図
【図３５】実施例２に例示するＤＲＡＭメモリセルの製造工程順に示したメモリセル近傍の断面図
【図３６】実施例２に例示するＤＲＡＭメモリセルの製造工程順に示したメモリセル近傍の断面図
【図３７】実施例２に例示するＤＲＡＭメモリセルの製造工程順に示したメモリセル近傍の断面図
【図３８】実施例２に例示するＤＲＡＭメモリセルの製造工程順に示したメモリセル近傍の断面図
【図３９】実施例２に例示するＤＲＡＭメモリセルの製造工程順に示したメモリセル近傍の断面図
【図４０】実施例２に例示するＤＲＡＭメモリセルの製造工程順に示したメモリセル近傍の断面図
【図４１】実施例２に例示するＤＲＡＭメモリセルの製造工程順に示したメモリセル近傍の断面図
【図４２】実施例１のＤＲＡＭの等価回路図
【符号の説明】
【００５９】
１：ビット線、２：プラグ、３：窒化シリコン、４：酸化シリコン、５：下部電極（例えば、窒化チタン）、６：キャパシタ絶縁膜（例えば、酸化ハフニウム）、７：キャップ絶縁膜（例えば、酸化タンタル）、８：上部電極（例えば、ルテニウム）、９：ビット線、１０：プラグ、１１：窒化シリコン、１２：酸化シリコン、１３：下部電極（例えば、ルテニウム）、１４：キャップ絶縁膜（例えば、酸化タンタル）、１５：キャパシタ絶縁膜（例えば、酸化ハフニウム）、１６：上部電極（例えば、窒化チタン）、２０：絶縁膜、２１：溝、２２：柱状酸化シリコン膜：５−１、５−２：各ビット毎に分けられた窒化チタン膜、１３−１、１３−２：各ビット毎に分けられたルテニウム膜、３０：シリコン基板、ＷＬ０、ＷＬ１：ワード線、ＢＬ０、ＢＬ２：ビット線、ＭＣ：メモリセル、Ｃ：キャパシタ、ＦＥＴ：電界効果型トランジスタ、Ｃ０：寄生容量、Ｓ１：列選択スイッチ、Ｓ２：プリチャージスイッチ。
【図１】
2008166360.tif 000003
【図２】
2008166360.tif 000004
【図３】
2008166360.tif 000005
【図４】
2008166360.tif 000006
【図５Ａ】
2008166360.tif 000007
【図５Ｂ】
2008166360.tif 000008
【図５Ｃ】
2008166360.tif 000009
【図５Ｄ】
2008166360.tif 000010
【図６】
2008166360.tif 000011
【図７】
2008166360.tif 000012
【図８】
2008166360.tif 000013
【図９】
2008166360.tif 000014
【図１０】
2008166360.tif 000015
【図１１Ａ】
2008166360.tif 000016
【図１１Ｂ】
2008166360.tif 000017
【図１１Ｃ】
2008166360.tif 000018
【図１１Ｄ】
2008166360.tif 000019
【図１２Ａ】
2008166360.tif 000020
【図１２Ｂ】
2008166360.tif 000021
【図１３】
2008166360.tif 000022
【図１４】
2008166360.tif 000023
【図１５】
2008166360.tif 000024
【図１６Ａ】
2008166360.tif 000025
【図１６Ｂ】
2008166360.tif 000026
【図１７】
2008166360.tif 000027
【図１８Ａ】
2008166360.tif 000028
【図１８Ｂ】
2008166360.tif 000029
【図１９】
2008166360.tif 000030
【図２０】
2008166360.tif 000031
【図２１Ａ】
2008166360.tif 000032
【図２１Ｂ】
2008166360.tif 000033
【図２２】
2008166360.tif 000034
【図２３】
2008166360.tif 000035
【図２４】
2008166360.tif 000036
【図２５】
2008166360.tif 000037
【図２６】
2008166360.tif 000038
【図２７】
2008166360.tif 000039
【図２８】
2008166360.tif 000040
【図２９】
2008166360.tif 000041
【図３０】
2008166360.tif 000042
【図３１】
2008166360.tif 000043
【図３２】
2008166360.tif 000044
【図３３】
2008166360.tif 000045
【図３４】
2008166360.tif 000046
【図３５】
2008166360.tif 000047
【図３６】
2008166360.tif 000048
【図３７】
2008166360.tif 000049
【図３８】
2008166360.tif 000050
【図３９】
2008166360.tif 000051
【図４０】
2008166360.tif 000052
【図４１】
2008166360.tif 000053
【図４２】
2008166360.tif 000054